(57)【要約】【課題】  漂白液を塗布した後の時間を十分に確保し、ホットプレス機の余熱を有効利用することで漂白作用を促進するとともに漂白液を十分に乾燥し、合板を均一に漂白することができる漂白合板製造システム、漂白液製造システムおよび漂白合板を提供する。【解決手段】  接着剤が塗布された二枚の板材を加熱圧着することにより合板を形成するホットプレス機１２と、ホットプレス機１２の余熱が残る合板の表面に漂白液を塗布する漂白液塗布機１３と、漂白液が塗布された合板を斜めに立てて支持する複数の支持体１４ｂが、回転駆動される無端ベルト１４ａの表面に、搬送方向に沿って合板の厚さよりも大きな間隔を隔てて設けられている漂白乾燥コンベア１４とを有する。【選択図】  図２
0003197206.tif 000002
【実用新案登録請求の範囲】
【請求項１】
接着剤が塗布された二枚の板材を加熱圧着することにより合板を形成するホットプレス機と、
前記ホットプレス機の余熱が残る前記合板の表面に漂白液を塗布する漂白液塗布機と、
前記漂白液が塗布された合板を斜めに立てて支持する複数の支持体が、回転駆動される無端ベルトの表面に、搬送方向に沿って前記合板の厚さよりも大きな間隔を隔てて設けられている漂白乾燥コンベアと、
を有する、漂白合板製造システム。
【請求項２】
前記漂白液塗布機は、前記合板の表面に漂白液を塗布する漂白液塗布ローラと、前記漂白液塗布ローラに前記漂白液を噴霧する噴霧ノズルとを有している、請求項１に記載の漂白合板製造システム。
【請求項３】
前記漂白合板製造システムは、前記漂白液塗布機に前記漂白液を供給する漂白液供給装置を有しており、この漂白液供給装置は、
前記噴霧ノズルに前記漂白液を供給する漂白液タンクと、
コンプレッサーからの圧縮空気を前記漂白液タンク内へ給気する給気用電磁弁と、
前記漂白液タンク内の圧縮空気を排気する排気用電磁弁と、
を有している、請求項２に記載の漂白合板製造システム。
【請求項４】
過酸化水素水を貯留する過酸化水素水タンクと、
メタ珪酸ナトリウム水溶液を貯留するメタ珪酸ナトリウムタンクと、
軟水を貯留する軟水タンクと、
前記メタ珪酸ナトリウム水溶液と前記軟水との混合液を貯留する混合液タンクと、
前記過酸化水素水と前記混合液とを混合する混合器と、
前記混合器で混合された漂白液を貯留する漂白液タンクと、
を有する漂白液製造システム。
【請求項５】
前記メタ珪酸ナトリウムタンクから前記混合液タンクに供給される前記メタ珪酸ナトリウム水溶液を計量するメタ珪酸ナトリウムバルブと、
前記軟水タンクから前記混合液タンクに供給される前記軟水を計量する軟水バルブと、
前記過酸化水素水タンクから所定量の前記過酸化水素水を供給する過酸化水素水ポンプと、
前記混合液タンクから所定量の前記混合液を供給する混合液ポンプと、
を有している、請求項４に記載の漂白液製造システム。
【請求項６】
前記混合器は螺旋状に形成されたパイプによって構成されている、請求項４または請求項５に記載の漂白液製造システム。
【請求項７】
メタ珪酸ナトリウム水溶液と軟水との混合液に、過酸化水素水を混合させた漂白液によって漂白されてなる、漂白合板。
【請求項８】
前記漂白液において、
前記メタ珪酸ナトリウム水溶液の配合比率は１０〜１５質量％であり、
前記軟水の配合比率は６０〜７０質量％であり、
前記過酸化水素水の配合比率は２０〜２５質量％である、請求項７に記載の漂白合板。
【考案の詳細な説明】
【技術分野】
【０００１】
本考案は、シナ合板や天然木フローリング等の木材の漂白に好適な漂白合板製造システム、漂白液製造システムおよび漂白合板に関するものである。
【背景技術】
【０００２】
木材は、同一の樹種であっても一本ごとに材色が異なり、さらに同一の木材であっても芯部と周辺部とで材色が異なる。このため、木材をそのまま壁材や床材に加工した場合、材色がばらばらに異なるため、統一感を求める商品としては使用しにくく破棄される木材が多く発生していた。
【０００３】
そこで従来、所定の漂白液を用いて木材を漂白し、材色のばらつきを抑える技術が知られている。例えば、特開平３−６５３０１号公報には、のり付けされたベニヤ単板をホットプレス機で加熱圧着して一枚の合板に形成した直後、当該合板の所望面に過酸化水素溶液を塗布して漂白処理する技法が開示されている（特許文献１）。
【先行技術文献】
【特許文献】
【０００４】
【特許文献１】特開平３−６５３０１号公報
【考案の概要】
【考案が解決しようとする課題】
【０００５】
しかしながら、上述した特許文献１では、過酸化水素溶液が吹き付けられたベニヤ合板は、直ちにリフターへと送り出されて次々と積層されている（第２図）。このため、過酸化水素溶液が吹き付けられてから、他のベニヤ合板が積層されるまでの時間がわずかしかなく、ホットプレス機による余熱が十分に活用されていない。よって、漂白作用にムラが生じたり、過酸化水素溶液が十分に乾燥していないおそれがある。
【０００６】
本考案は、このような問題点を解決するためになされたものであって、漂白液を塗布した後の時間を十分に確保し、ホットプレス機の余熱を有効利用することで漂白作用を促進するとともに漂白液を十分に乾燥し、合板を均一に漂白することができる漂白合板製造システム、漂白液製造システムおよび漂白合板を提供することを目的としている。
【課題を解決するための手段】
【０００７】
本考案に係る漂白合板製造システムは、接着剤が塗布された二枚の板材を加熱圧着することにより合板を形成するホットプレス機と、前記ホットプレス機の余熱が残る前記合板の表面に漂白液を塗布する漂白液塗布機と、前記漂白液が塗布された合板を斜めに立てて支持する複数の支持体が、回転駆動される無端ベルトの表面に、搬送方向に沿って前記合板の厚さよりも大きな間隔を隔てて設けられている漂白乾燥コンベアと、を有する。
【０００８】
また、本考案の一態様として、前記漂白液塗布機は、前記合板の表面に漂白液を塗布する漂白液塗布ローラと、前記漂白液塗布ローラに前記漂白液を噴霧する噴霧ノズルとを有していてもよい。
【０００９】
さらに、本考案の一態様として、前記漂白合板製造システムは、前記漂白液塗布機に前記漂白液を供給する漂白液供給装置を有しており、この漂白液供給装置は、前記噴霧ノズルに前記漂白液を供給する漂白液タンクと、コンプレッサーからの圧縮空気を前記漂白液タンク内へ給気する給気用電磁弁と、前記漂白液タンク内の圧縮空気を排気する排気用電磁弁と、を有していもよい。
【００１０】
また、本考案に係る漂白液製造システムは、過酸化水素水を貯留する過酸化水素水タンクと、メタ珪酸ナトリウム水溶液を貯留するメタ珪酸ナトリウムタンクと、軟水を貯留する軟水タンクと、前記メタ珪酸ナトリウム水溶液と前記軟水との混合液を貯留する混合液タンクと、前記過酸化水素水と前記混合液とを混合する混合器と、前記混合器で混合された漂白液を貯留する漂白液タンクと、を有する。
【００１１】
また、本考案の一態様として、前記メタ珪酸ナトリウムタンクから前記混合液タンクに供給される前記メタ珪酸ナトリウム水溶液を計量するメタ珪酸ナトリウムバルブと、前記軟水タンクから前記混合液タンクに供給される前記軟水を計量する軟水バルブと、前記過酸化水素水タンクから所定量の前記過酸化水素水を供給する過酸化水素水ポンプと、前記混合液タンクから所定量の前記混合液を供給する混合液ポンプと、を有していてもよい。
【００１２】
さらに、本考案の一態様として、前記混合器は螺旋状に形成されたパイプによって構成されていてもよい。
【００１３】
また、本考案に係る漂白合板は、メタ珪酸ナトリウム水溶液と軟水との混合液に、過酸化水素水を混合させた漂白液によって漂白されてなる。
【００１４】
また、本考案の一態様として、前記漂白液において、前記メタ珪酸ナトリウム水溶液の配合比率は１０〜１５質量％であり、前記軟水の配合比率は６０〜７０質量％であり、前記過酸化水素水の配合比率は２０〜２５質量％であってもよい。
【考案の効果】
【００１５】
本考案によれば、漂白液を塗布した後の時間を十分に確保し、ホットプレス機の余熱を有効利用することで漂白作用を促進するとともに漂白液を十分に乾燥し、合板を均一に漂白することができる。
【図面の簡単な説明】
【００１６】
【図１】本考案に係る漂白液製造システムの一実施形態を示す全体図である。
【図２】本考案に係る漂白合板製造システムの一実施形態を示す全体図である。
【考案を実施するための形態】
【００１７】
以下、本考案に係る漂白合板製造システム、漂白液製造システムおよび漂白合板の一実施形態について図面を用いて説明する。
【００１８】
まず、本実施形態の漂白液製造システム１は、木材を漂白するための漂白液を製造するためのものであって、図１に示すように、主として、過酸化水素水タンク２と、メタ珪酸ナトリウムタンク３と、軟水タンク４と、メタ珪酸ナトリウム水溶液と軟水との混合液を貯留する混合液タンク５と、過酸化水素水と混合液とを混合する混合器６と、混合器６で混合された漂白液を貯留する漂白液タンク７とを有している。以下、各構成について説明する。
【００１９】
なお、本実施形態において、木材は、シナ合板や天然木フローリング等のように、土台となる台板に、表面材となる単板を接着させてなるものであるが、この構成に限定されるものではない。また、漂白可能な単板の樹種としては、シナ、カバ、ナラ、セン、ブナ、メープル、オーク、アッシュ等が挙げられるが、これらに限定されるものではない。
【００２０】
過酸化水素水タンク２は、漂白液の主成分となる過酸化水素水を貯留するものである。本実施形態では、図１に示すように、過酸化水素水タンク２には、定量ポンプからなる過酸化水素水ポンプ２ａが接続されている。この過酸化水素水ポンプ２ａによって、過酸化水素水タンク２から所定量の過酸化水素水が混合器６へ供給されるようになっている。
【００２１】
メタ珪酸ナトリウムタンク３は、過酸化水素水の漂白作用を促進するためのメタ珪酸ナトリウム水溶液を貯留するものである。本実施形態では、図１に示すように、メタ珪酸ナトリウムタンク３から混合液タンク５に供給されるメタ珪酸ナトリウム水溶液を計量しうるメタ珪酸ナトリウムバルブ３ａを開閉することによって所定量のメタ珪酸ナトリウム水溶液を混合液タンク５へ供給するようになっている。
【００２２】
軟水タンク４は、漂白液を希釈するための軟水を貯留するものである。本実施形態では、図１に示すように、軟水タンク４から混合液タンク５に供給される軟水を計量する軟水バルブ４ａを開閉することによって所定量の軟水を混合液タンク５へ供給するようになっている。また、本実施形態において、軟水とは、水の中に含まれるカルシウムイオンやマグネシウムイオンが、イオン交換樹脂の働きでナトリウムイオンに置き換えられたものである。
【００２３】
混合液タンク５は、メタ珪酸ナトリウム水溶液と軟水との混合液を貯留するものである。本実施形態では、図１に示すように、混合液タンク５には、定量ポンプからなる混合液ポンプ５ａが接続されている。この混合液ポンプ５ａによって、混合液タンク５から所定量の混合液が混合器６へ供給されるようになっている。
【００２４】
混合器６は、過酸化水素水と混合液とを混合し漂白液にするものである。本実施形態では、図１に示すように、混合器６は螺旋状に形成されたパイプによって構成されており、過酸化水素水と混合液とを均一に混合しうるようになっている。
【００２５】
漂白液タンク７は、混合器６で混合された漂白液を貯留するものである。本実施形態において、漂白液タンク７には、過酸化水素水ポンプ２ａおよび混合液ポンプ５ａによって、１サイクル分（合板１０〜３０枚分）の漂白液が自動計量されて供給されるようになっている。
【００２６】
つぎに、上述した本実施形態の漂白液製造システム１を用いて、漂白液を製造する際の作用について説明する。
【００２７】
まず、メタ珪酸ナトリウムバルブ３ａを用いて、メタ珪酸ナトリウムタンク３から所定量のメタ珪酸ナトリウム水溶液を混合液タンク５へ供給する。また、軟水バルブ４ａを用いて、軟水タンク４から所定量の軟水を混合液タンク５へ供給する。このように、混合液タンク５を別途設けることにより、メタ珪酸ナトリウム水溶液と軟水との混合比率が容易に調整される。このため、漂白する樹種に応じて混合比率を調整し、例えば、シナ合板を漂白する場合、メタ珪酸ナトリウム水溶液を多く調合することにより、木目を強調して漂白が可能となる。
【００２８】
つぎに、過酸化水素水ポンプ２ａを介して、過酸化水素水タンク２から所定量の過酸化水素水を混合器６へ供給する。また、混合液ポンプ５ａを介して、混合液タンク５から所定量の混合液を混合器６へ供給する。これにより、混合器６へ供給される過酸化水素水と混合液との混合比率が容易に調整される。このため、樹種に応じて、漂白後の色の濃淡を適宜調整することが可能となる。例えば、過酸化水素水の配合比率を多くすることで材面色の調和が図られるとともに、カビや腐朽菌等による変色が効果的に漂白される。
【００２９】
また、本実施形態では、漂白液の希釈水として軟水を使用している。この軟水には、水中の二酸化炭素等と結合してスケールを析出させるカルシウムイオンやマグネシウムイオンがあまり含まれておらず、スケールを析出させにくいナトリウムイオンが多く含まれている。このため、硬度の高い水道水や地下水に比べて、配管や後述する噴霧ノズル１３ｂにおける詰まりが抑制される。
【００３０】
最後に、混合器６に供給された過酸化水素水および混合液は、螺旋形状に沿ってパイプ内を流れることで均一に混合される。このため、メタ珪酸ナトリウム水溶液と軟水との混合液に、過酸化水素水を混合してなる漂白液が、所望の配合比率で安定的に製造される。なお、製造された漂白液は、漂白液タンク７に貯留され、後述する漂白合板製造システム１０に提供される。
【００３１】
以上のような本実施形態の漂白液製造システム１によれば、以下のような効果を奏する。
１．樹種や材色に応じて、簡単に配合比率を自動調整することができる。
２．木材の濃い色や、カビ・腐朽菌等による変色を漂白する際の色合いを調整することができる。
３．軟水を用いることにより、配管や後述する噴霧ノズル１３ｂにおけるスケールの析出を抑制し、詰まりを未然に防止することができる。
４．所望の配合比率で均一に混合された漂白液を安定的に製造することができる。
【００３２】
つぎに、本実施形態の漂白合板製造システム１０は、図２に示すように、主として、台板に接着剤を塗布する接着剤塗布機１１と、当該台板に単板を加熱圧着するホットプレス機１２と、当該単板に漂白液を塗布する漂白液塗布機１３と、漂白液を塗布した合板を漂白し乾燥させる漂白乾燥コンベア１４と、漂白液塗布機１３に漂白液を供給する漂白液供給装置１５とを有している。以下、各構成について説明する。
【００３３】
接着剤塗布機１１は、合板の表面材となる単板に一定量の接着剤を塗布するためのものである。本実施形態において、接着剤塗布機１１は、図２に示すように、土台となる台板の表面に接着剤を塗布するための接着剤塗布ローラ１１ａと、当該接着剤塗布ローラ１１ａによる塗布量を調整するためのドクターローラ１１ｂとを有している。そして、ドクターローラ１１ｂが、接着剤塗布ローラ１１ａとの間隔を増減させることによって接着剤の塗布量が調整されるようになっている。
【００３４】
ホットプレス機１２は、接着剤が塗布された二枚の板材を加熱圧着することにより合板を形成するものである。本実施形態では、接着剤が塗布された台板の上に、漂白処理される単板を載置した後、ホットプレス機１２で加圧しながら加熱する。これにより接着剤が硬化して互いに接着されるため、合板として形成されるようになっている。
【００３５】
漂白液塗布機１３は、ホットプレス機１２の余熱が残る合板の表面に漂白液を塗布するものである。本実施形態において、漂白液塗布機１３は、図２に示すように、ホットプレス機１２の直後に設けられており、合板の表面に漂白液を塗布する漂白液塗布ローラ１３ａと、この漂白液塗布ローラ１３ａに漂白液を噴霧する噴霧ノズル１３ｂとを有している。漂白液塗布ローラ１３ａは、スポンジロールによって構成されており、木材に対して漂白液を均一になじませるようになっている。また、噴霧ノズル１３ｂは、扇状に噴霧可能なノズルによって構成されており、漂白液塗布ローラ１３ａの軸方向において１ｍ範囲内に４個程度設けられる。
【００３６】
漂白乾燥コンベア１４は、漂白液を塗布した合板を漂白し乾燥させるものである。本実施形態において、漂白乾燥コンベア１４は、図２に示すように、回転駆動される無端ベルト１４ａと、この無端ベルト１４ａの表面に設けられた複数の支持体１４ｂとを有している。各支持体１４ｂは、漂白液が塗布された合板を斜めに立てて支持するものであり、合板との接触面積が小さくなるように串状に形成されている。また、各支持体１４ｂは、搬送方向に沿って合板の厚さよりも大きな間隔を隔てて設けられており、各合板を乾燥させやすくなっている。さらに、無端ベルト１４ａの長さや駆動スピードは、漂白液による漂白および漂白液の乾燥を確実にするために十分な時間（例：１分以上）を確保するように設定されている。
【００３７】
漂白液供給装置１５は、漂白液塗布機１３に漂白液を供給するものである。本実施形態において、漂白液供給装置１５は、図２に示すように、噴霧ノズル１３ｂに漂白液を供給する漂白液タンク７と、圧縮空気を供給するコンプレッサー１５ａと、コンプレッサー１５ａからの圧縮空気を漂白液タンク７内へ給気する給気用電磁弁１５ｂと、漂白液タンク７内の圧縮空気を排気する排気用電磁弁１５ｃと、漂白液タンク７内の圧力を調整する圧力調整器１５ｄと、漂白液内のゴミ等を濾過するストレーナー１５ｅとを有している。
【００３８】
漂白液タンク７には、図２に示すように、液面センサー１５ｆが設けられており、１サイクルの処理に必要な量（例：５〜１０リットル）に調整されるようになっている。また、漂白液タンク７に漂白液を補充する際には、給気用電磁弁１５ｂを閉じるとともに排気用電磁弁１５ｃを開き、漂白液タンク７内の圧縮空気を抜くことにより、上述した漂白液製造システム１における過酸化水素水ポンプ２ａおよび混合液ポンプ５ａから各液が速やかに供給されるようになっている。
【００３９】
つぎに、上述した本実施形態の漂白合板製造システム１０を用いて、漂白合板を製造する際の作用について説明する。
【００４０】
まず、接着剤塗布機１１により台板の表面に接着剤を塗布した後、当該台板の表面に単板を載置し、ホットプレス機１２で加熱圧着する。これにより、接着剤に含有される硬化剤が熱硬化し、台板と単板とが接着されて合板が形成される。
【００４１】
一方、漂白液供給装置１５では、圧力調整器１５ｄが給気用電磁弁１５ｂおよび排気用電磁弁１５ｃを制御し、漂白液タンク７内を所定の圧力（例：０．１５〜０．４ヘクトパスカル）に調整する。これにより、噴霧ノズル１３ｂへと供給される漂白液の量や、噴霧ノズル１３ｂから噴霧される漂白液の量が調整される。また、ストレーナー１５ｅが漂白液内のゴミ等を濾過して除去するため、噴霧ノズル１３ｂが詰まってしまうのを防止する。
【００４２】
また、液面センサー１５ｆが、漂白液タンク７内の漂白液の不足を検知した場合、ホットプレス機１２から供給される合板の停止あるいは終了に合わせて、瞬時に給気用電磁弁１５ｂを閉じるとともに排気用電磁弁１５ｃを開く。これにより、漂白液タンク７内の圧縮空気が抜けるため、漂白液製造システム１における過酸化水素水ポンプ２ａおよび混合液ポンプ５ａから各液が速やかに供給され、漂白液となって補充される。
【００４３】
以上の構成により、漂白液タンク７内の漂白液は、常に必要最小限の量に保持されるため、過酸化水素水やメタ珪酸ナトリウムの経時変化が最小限に抑制される。また、処理終了後の水洗い等が不要な上、漂白液タンク７内に残った漂白液は、次回の処理を開始する際に、漂白液塗布ローラ１３ａを濡らすために利用可能となる。さらに、補充時、または補充時と同じように、処理する合板が通過した後には噴霧される漂白液が止まるため、漂白液タンク７から噴霧ノズル１３ｂまでの間に漂白液を止めるためのバルブを必要としない。
【００４４】
つぎに、漂白液塗布機１３においては、噴霧ノズル１３ｂが、加圧された漂白液を勢いよく漂白液塗布ローラ１３ａへ噴霧する。このため、漂白液塗布ローラ１３ａには、漂白液がくまなく均一に噴霧されるため、木材に対する塗布ムラが防止される。また、加圧された漂白液は漂白液塗布ローラ１３ａのみに噴霧され、周囲への飛散が抑制されるため、嫌な匂いが少なく良好な作業環境が保たれる。
【００４５】
一方、ホットプレス機１２によって加熱圧着された合板は、余熱が残っている状態で漂白液塗布機１３へ供給され、漂白液塗布ローラ１３ａによって漂白液が塗布される。このため、当該余熱によって漂白処理が促進されるとともに、漂白液が速やかに乾燥する。
【００４６】
つづいて、漂白液が塗布された合板は、漂白乾燥コンベア１４の支持体１４ｂによって順次支持され、所定の時間、他の合板と重ねられることなく搬送される。このため、各合板において漂白ムラが発生しにくく均一に漂白されるとともに、漂白液が十分に乾燥する。
【００４７】
以上のような本実施形態の漂白合板製造システム１０によれば、以下のような効果を奏する。
１．漂白液を塗布した後の時間を十分に確保し、ホットプレス機１２の余熱を有効利用することで漂白作用を促進するとともに漂白液を十分に乾燥することができる、
２．天然木の木目を残しながら合板を均一に漂白して材色のバラツキを低減し、壁材や床材としての品質を向上することができる
３．木材の外部からの変色や古い木材の色ムラ等を無くしたり和らげることで、木材の歩留まりを向上し、木材を有効利用することができる。
４．合板の樹種等に応じて、漂白液の塗布量を適宜調整することができる。
５．常に必要最小限の漂白液のみを漂白液タンク７内に貯留することで、過酸化水素水やメタ珪酸ナトリウムの経時変化を最小限に抑制することができる。
６．処理終了後の漂白液タンク７の水洗いが不要な上、漂白液タンク７内に残った漂白液は、次回の処理を開始する際に、漂白液塗布ローラ１３ａを濡らすために利用することができる。
７．漂白液を補充する際や、処理する合板が通過した後には、漂白液が噴霧されないため、漂白液タンク７から噴霧ノズル１３ｂまでの間に漂白液を止めるためのバルブを設ける必要がない。
【００４８】
以上のとおり、本考案に係る漂白合板は、メタ珪酸ナトリウム水溶液と軟水との混合液に、過酸化水素水を混合させた漂白液によって漂白されてなるものである。また、本実施形態の漂白液は、上述した漂白液製造システム１によって、木材の漂白に特に適した配合比率によって製造されている。以下、当該配合比率について具体的に説明する。
【００４９】
漂白液の主成分となる過酸化水素水の配合比率は２０〜２５質量％である。この配合比率を２０質量％以上とすることで、木材に対する最低限の漂白作用が担保される。一方、配合比率を２５質量％以下とすることで、コストを抑制しつつ、濃い色の木材や、カビ・腐朽菌等による変色についても漂白作用を奏する。なお、本実施形態において、過酸化水素水は、３５％の過酸化水素を水溶液にしたものである。
【００５０】
また、メタ珪酸ナトリウム水溶液の配合比率は１０〜１５質量％である。この配合比率を１０質量％以上とすることで、漂白処理の促進作用を担保し木材が黄色くなるのを防止する。一方、配合比率を１５質量％以下とすることで、コストを抑制しつつ、木目を強調するような漂白を可能とする。なお、本実施形態において、メタ珪酸ナトリウム水溶液は、５〜３０％のメタ珪酸ナトリウムと、１〜５％の水酸化ナトリウムを水溶液にしたものである。また、メタ珪酸ナトリウムは粉末状であってもよい。
【００５１】
さらに、軟水の配合比率は６０〜７０質量％である。この配合比率を６０質量％以上とすることで、漂白液のコストが低減される。一方、配合比率を７０質量％以下とすることで、最低限の漂白作用を担保することができる。
【００５２】
なお、本考案に係る漂白合板製造システム１０、漂白液製造システム１および漂白合板は、上述した実施形態に限定されるものではなく、適宜変更することができる。
【００５３】
例えば、上述した本実施形態では、過酸化水素水ポンプ２ａおよび混合液ポンプ５ａとして定量ポンプを使用しているが、この構成に限定されるものではなく。他のポンプを使用してもよい。
【符号の説明】
【００５４】
１  漂白液製造システム
２  過酸化水素水タンク
２ａ  過酸化水素水ポンプ
３  メタ珪酸ナトリウムタンク
３ａ  メタ珪酸ナトリウムバルブ
４  軟水タンク
４ａ  軟水バルブ
５  混合液タンク
５ａ  混合液ポンプ
６  混合器
７  漂白液タンク
１０  漂白合板製造システム
１１  接着剤塗布機
１１ａ  接着剤塗布ローラ
１１ｂ  ドクターローラ
１２  ホットプレス機  
１３  漂白液塗布機
１３ａ  漂白液塗布ローラ
１３ｂ  噴霧ノズル
１４  漂白乾燥コンベア
１４ａ  無端ベルト
１４ｂ  支持体
１５  漂白液供給装置
１５ａ  コンプレッサー
１５ｂ  給気用電磁弁
１５ｃ  排気用電磁弁
１５ｄ  圧力調整器
１５ｅ  ストレーナー
１５ｆ  液面センサー
【図１】
0003197206.tif 000003
【図２】
0003197206.tif 000004
【手続補正書】
【提出日】平成27年3月4日(2015.3.4)
【手続補正１】
【補正対象書類名】実用新案登録請求の範囲
【補正対象項目名】全文
【補正方法】変更
【補正の内容】
【実用新案登録請求の範囲】
【請求項１】
接着剤が塗布された二枚の板材を加熱圧着することにより合板を形成するホットプレス機と、
前記ホットプレス機の余熱が残る前記合板の表面に漂白液を塗布する漂白液塗布機と、
前記漂白液が塗布された合板を斜めに立てて支持する複数の支持体が、回転駆動される無端ベルトの表面に、搬送方向に沿って前記合板の厚さよりも大きな間隔を隔てて設けられている漂白乾燥コンベアと、
を有する、漂白合板製造システム。
【請求項２】
前記漂白液塗布機は、前記合板の表面に漂白液を塗布する漂白液塗布ローラと、前記漂白液塗布ローラに前記漂白液を噴霧する噴霧ノズルとを有している、請求項１に記載の漂白合板製造システム。
【請求項３】
前記漂白合板製造システムは、前記漂白液塗布機に前記漂白液を供給する漂白液供給装置を有しており、この漂白液供給装置は、
前記噴霧ノズルに前記漂白液を供給する漂白液タンクと、
コンプレッサーからの圧縮空気を前記漂白液タンク内へ給気する給気用電磁弁と、
前記漂白液タンク内の圧縮空気を排気する排気用電磁弁と、
を有している、請求項２に記載の漂白合板製造システム。
【請求項４】
過酸化水素水を貯留する過酸化水素水タンクと、
メタ珪酸ナトリウム水溶液を貯留するメタ珪酸ナトリウムタンクと、
軟水を貯留する軟水タンクと、
前記メタ珪酸ナトリウム水溶液と前記軟水との混合液を貯留する混合液タンクと、
前記過酸化水素水と前記混合液とを混合する混合器と、
前記混合器で混合された漂白液を貯留する漂白液タンクと、
を有する漂白液製造システムから漂白液が供給される、請求項１から請求項３のいずれかに記載の漂白合板製造システム。
【請求項５】
前記漂白液製造システムは、
前記メタ珪酸ナトリウムタンクから前記混合液タンクに供給される前記メタ珪酸ナトリウム水溶液を計量するメタ珪酸ナトリウムバルブと、
前記軟水タンクから前記混合液タンクに供給される前記軟水を計量する軟水バルブと、
前記過酸化水素水タンクから所定量の前記過酸化水素水を供給する過酸化水素水ポンプと、
前記混合液タンクから所定量の前記混合液を供給する混合液ポンプと、
を有している、請求項４に記載の漂白合板製造システム。
【請求項６】
前記混合器は螺旋状に形成されたパイプによって構成されている、請求項４または請求項５に記載の漂白合板製造システム。
【請求項７】
請求項１から請求項６のいずれかに記載の漂白合板製造システムによって製造され、メタ珪酸ナトリウム水溶液と軟水との混合液に、過酸化水素水を混合させた漂白液によって漂白されてなる、漂白合板。
【請求項８】
前記漂白液において、
前記メタ珪酸ナトリウム水溶液の配合比率は１０〜１５質量％であり、
前記軟水の配合比率は６０〜７０質量％であり、
前記過酸化水素水の配合比率は２０〜２５質量％である、請求項７に記載の漂白合板。